バルク重合法、溶液重合法またはバルク懸濁重合法を用いて調製されるグラフトポリマーと、式I:式中、R1、R2、R3およびR4はそれぞれ互いに独立して、任意にハロゲン化されていてもよいC1~C8アルキル、C5~C6シクロアルキル、C6~C20アリールまたはC7~C12アラルキルこれらはそれぞれ任意にハロゲンおよび/またはアルキルで置換されていてもよいを表し、nは、互いに独立して0または1を表し、Nは、0~30を表し、そしてXは、炭素数6~30の単核または多核の芳香族基を表す。のリン化合物と、フッ素化ポリオレフィン005~5重量部とを含有するポリカーボネートおよび/またはポリエステルカーボネート系熱可塑性成形用組成物。A熱可塑性ポリカーボネートおよび/またはポリエステルカーボネート40~99重量部、Bバルク重合法、溶液重合法またはバルク懸濁重合法を用いて調製される、B11以上のビニルモノマー50~99重量のB2ガラス転移温度10°C未満の1以上のグラフトベース50~1重量へのグラフトポリマー05~60重量部、C熱可塑性ビニルコポリマーおよび/またはポリアルキレンテレフタレート0~45重量部、D式I:式中、R1、R2、R3およびR4はそれぞれ互いに独立して、任意にハロゲン化されていてもよいC1~C8アルキル、C5~C6シクロアルキル、C6~C20アリールまたはC7~C12アラルキルこれらはそれぞれ任意にハロゲンおよび/またはアルキルで置換されていてもよいを表し、nは、互いに独立して0または1を表し、Nは、0~30を表し、そしてXは、炭素数6~30の単核または多核の芳香族基を表す。のリン化合物05~20重量部、およびEフッ素化ポリオレフィン005~5重量部を含有する熱可塑性成形用組成物。芳香族ポリカーボネートおよび/またはポリエステルカーボネート60~985重量部を含有する、請求項1または2記載の成形用組成物。成分Bを1~40重量部および成分Cを0~30重量部含有する請求項1~3のいずれかに記載の成形用組成物。前記式Iのリン化合物を1~18重量部含有する請求項1~4のいずれかに記載の成形用組成物。前記式Iのリン化合物を85~17重量部含有する請求項5記載の成形用組成物。成分Bのゴム含量が5重量~25重量である請求項1または2記載の成形用組成物。ビニルモノマーB1が、B11スチレン、αメチルスチレン、核においてハロゲンまたはアルキルで置換されたスチレン、および/またはアクリル酸C1~C8アルキルエステルと、B12不飽和ニトリル、アクリル酸C1~C8アルキルエステルおよび/または不飽和カルボン酸の誘導体の混合物である請求項1~7のいずれかに記載の成形用組成物。グラフトベースB2が、ジエンゴム、EPMゴム、およびアクリレートゴム、ポリウレタンゴム、シリコーンゴム、クロロプレンゴムおよびエチレン/酢酸ビニルゴムより成る群からの少なくとも1のゴムから選択される請求項1~8のいずれかに記載の成形用組成物。バルクグラフトポリマーおよびエマルショングラフトポリマーを成分Bとして含有する請求項1~9のいずれかに記載の成形用組成物。リン化合物の総量に対し、式Iの少なくとも1のモノホスフェート化合物10~90重量と、式Iの少なくとも1のオリゴホスフェート化合物90~10重量を成分Dとして含有する請求項1~10のいずれかに記載の成形用組成物。式I中、Nが平均値03~20を有する請求項1~11のいずれかに記載の成形用組成物。式Iのモノリン化合物として、トリブチルホスフェート、トリスホスフェート、トリスホスフェート、トリフェニルホスフェート、トリクレシルホスフェート、ジフェニルクレシルホスフェート、ジフェニルオクチルホスフェート、ジフェニル2エチルクレシルホスフェート、トリホスフェート、ハロゲン置換されたアリールホスフェート、メチルホスホン酸ジメチルエステル、メチルホスホン酸ジフェニルエステル、フェニルホスホン酸ジエチルエステル、トリフェニルホスフィンオキサイドおよび/またはトリクレシルホスフィンオキサイドを含有する請求項1~12のいずれかに記載の成形用組成物。mフェニレンビスを成分Dとして含有する請求項1~13のいずれかに記載の成形用組成物。下記の式Iaのリン化合物を成分Dとして含有する請求項1~14のいずれかに記載の成形用組成物。式中、R1、R2、R3およびR4、nおよびNは、前記の意味を有し、R5およびR6は、互いに独立して、C1~C4アルキルまたはハロゲンを表し、qは、0または1もしくは2の数を表し、およびYは、C1~C7アルキリデン、C1~C7アルキレン、C5~C12シクロアルキレン、C5~C12シクロアルキリデン、O、S、SO、SO2またはCOを表す。成分Dとは異なる少なくとも1の防炎加工剤を、成形用組成物総量に対し35重量まで含有する請求項1~15のいずれかに記載の成形用組成物。周期表の主要分類1~5または副分類1~8と、酸素、硫黄、ホウ素、炭素、リン、窒素、水素およびケイ素から成る群より選択される少なくとも1の元素とから成る細かく分割された化合物を含有する請求項1~16のいずれかに記載の成形用組成物。安定化剤、顔料、離型剤、流動助剤および/または静電気防止剤よりなる群からの少なくとも1の添加物を含有する請求項1~17のいずれかに記載の成形用組成物。請求項1~18のいずれかに記載の成形用組成物の成形物品の製造のための使用。請求項1~18のいずれかに記載の成形用組成物から製造される成形物品。本発明の目的は、溶接シーム強度と破断時の伸びのような優れた機械特性と、優れた加工性少ない表面欠陥、流動性、低い揮発成分含量とを組み合わせた耐燃性ポリカーボネートABS成形用組成物を提供することである。この特性のプロフィールは、より薄く、かつそのため非常に軽量なハウジング部品の傾向と一致する。成分D以降参照のリン化合物と、バルク重合によって得られるグラフトポリマーとを含有するPC/ABS成形用組成物は、機械特性の非常に良好なプロフィールを有する成形物品に加工できることが分かっている。従って、本発明は、バルク重合法、溶液重合法またはバルク懸濁重合法を用いて調製されるグラフトポリマー、および防炎加工剤としてのリン含有化合物を含有するポリカーボネートおよび/またはポリエステルカーボネート系の耐燃性熱可塑性成形用組成物を提供する。以降に成分Dとして記載される式Iのリン化合物は、リン含有化合物として使用される。本発明は、好ましくは、A芳香族ポリカーボネートおよび/またはポリエステルカーボネート40~99重量部、好ましくは60~985重量部、BB11以上のビニルモノマー50~99重量、好ましくは65~98重量のB2ガラス転移温度10°C未満、好ましくは0°C未満、特に好ましくは-10°C未満の1以上のグラフトベース50~1重量、好ましくは35~2重量へのバルク重合法、溶液重合法またはバルク懸濁重合法を用いて調製されるグラフトポリマー05~60重量部、好ましくは1~40重量部、特に2~25重量部、C熱可塑性ビニルコポリマーおよび/またはポリアルキレンテレフタレート0~45重量部、好ましくは0~30重量部、特に好ましくは2~25重量部、D式I:式中、R1、R2、R3およびR4は、互いに独立して、任意にハロゲン化されていてもよいC1~C8アルキル、C5~C6シクロアルキル、C6~C20アリールまたはC7~C12アラルキルをそれぞれ表し、これらはそれぞれ任意にアルキル、好ましくはC1~C4アルキル、および/またはハロゲン、好ましくは塩素または臭素で置換されていてよく、nは、互いに独立して0または1を表し、Nは、0~30を表し、そしてXは、炭素数6~30の単核または多核の芳香族基を表す。のリン化合物05~20重量部、好ましくは1~18重量部、特に好ましくは2~17重量部、およびEフッ素化ポリオレフィン005~5重量部、好ましくは01~1重量部、特に好ましくは01~05重量部を含有する耐燃性熱可塑性成形用組成物を提供する。本発明は、リン化合物で耐燃化処理され、そして機械特性の優れたプロフィール、特にかなり改良された破断時の伸び、顕著な引張弾性率および優れた加工性を有するポリカーボネート-ABS成形用組成物に関する。成分A本発明によれば、好適な成分Aの芳香族ポリカーボネートおよび/または芳香族ポリエステル-カーボネートは、文献から公知であるかまたは文献から既知の方法で調製できる芳香族ポリカーボネートの調製については、例えば、シュネル著、ケミストリーアンドフィジックスオブポリカーボネーツ、インターサイエンスパブリッシャーズ、1964年、そしてドイツ特許出願公開AS第1495626号公報、同OS第2232877号公報、同OS第2703376号公報、同OS第2714544号公報、同OS第3000610号公報および同OS第3832396号公報を参照し;芳香族ポリエステル-カーボネートの調製については、例えば、ドイツ特許出願公開OS第3077934号公報を参照のこと。芳香族ポリカーボネートは、例えばジフェノールとカルボン酸ハライド好ましくはホスゲンおよび/または芳香族ジカルボン酸ジハライド好ましくはベンゼンジカルボン酸ジハライドとの反応により、場合によって連鎖停止剤例えば、モノフェノールおよび場合により3官能以上の枝分かれ剤例えば、トリフェノールまたはテトラフェノールを用いた相境界法で調製される。芳香族ポリカーボネートおよび/または芳香族ポリエステル-カーボネートの調製のためのジフェノールは、好ましくは、下記の式IIのものである。式中、Aは、単結合、C1~C5アルキレン、C2~C5アルキリデン、C5~C6シクロアルキリデン、O、SO、CO、S、SO2またはC6~C12アリーレンこれらには、任意にヘテロ原子を含有する芳香環が融合できる、または下式IIIまたはIV:の基であり、Bはそれぞれ、水素、C1~C12アルキル好ましくはメチル、またはハロゲン好ましくは塩素および/または臭素であり、xは、互いに独立して、0、1または2であり、pは1または0であり、およびR5およびR6は、各X1に関して独立して選択でき、かつ互いに独立して、水素またはC1~C6アルキル、好ましくは水素、メチルまたはエチルを表し、X1は炭素を表し、およびmは、少なくとも1個の原子X1上においてR5およびR6が共にアルキルである場合には、4~7の整数、好ましくは4または5を表す。好ましいジフェノールは、ヒドロキノン、レゾルシノール、ジヒドロキシジフェノール、ビスC1~C5アルカン、ビスC5~C6シクロアルカン、ビスエーテル、ビススルホキシド、ビスケトン、ビススルホンおよびααビスジイソプロピルベンゼン、および核上で臭素化されたおよび/また核上で塩素化されたそれらの誘導体である。特に好ましいジフェノールは、44ジヒドロキシジフェニル、ビスフェノールA、24ビス2メチルブタン、11ビスシクロヘキサン、11ビス335トリメチルシクロヘキサン、44ジヒドロキシジフェニルスルフィド、44ジヒドロキシジフェニルスルホン、およびそれらの二および四臭素化または塩素化誘導体例えば、22ビスプロパン、22ビスプロパンまたは22ビスプロパンである。22ビスプロパンビスフェノールAが特に好ましい。ジフェノールは、個別にまたは所望の混合物として使用できる。ジフェノールは、文献から公知であるか、または文献より既知の方法で得ることができる。熱可塑性芳香族ポリカーボネートの調製に好適な連鎖停止剤の例は、フェノール、pクロロフェノール、ptertブチルフェノールまたは246トリブロモフェノール、およびドイツ特許出願公開OS第2842005号公報に記載の4フェノールのような長鎖アルキルフェノール、またはアルキル置換基中に合計8~20個の炭素原子を有するモノアルキルフェノールもしくはジアルキルフェノール例えば、35ジtertブチルフェノール、pイソオクチルフェノール、ptertオクチルフェノール、pドデシルフェノールおよび2フェノールおよび4フェノールである。使用される連鎖停止剤の量は、一般に、使用される特定のジフェノールの合計モルに対し05モル~10モルの間である。熱可塑性芳香族ポリカーボネートは、平均した重量平均分子量Mw、例えば超遠心分離または光散乱測定法によって測定されるもの10000~200000、好ましくは20000~80000を有している。熱可塑性芳香族ポリカーボネートは、既知の方法で、特に好ましくは3官能以上の化合物例えば、フェノール基3個以上を有するものを、使用されるジフェノールの合計に対して005~20モル組み込むことによって枝分かれできる。ホモポリカーボネートとコポリカーボネートはいずれも適している。本発明によれば、成分Aに関するコポリカーボネートを調製するために、ヒドロキシアリーロキシ末端基を有するポリジオルガノシロキサン用いられるジフェノールの合計量に対して1~25重量、好ましくは25~25重量使用することも可能である。これは、既知であるか例えば、米国特許第3419634号公報参照または文献より公知の方法で調製できる。ポリジオルガノシロキサンを含有するコポリカーボネートの調製は、例えば、ドイツ特許出願公開OS第3334782号公報に記載されている。ビスフェノールAホモポリカーボネートに加えて、好ましいポリカーボネートは、好ましいかまたは特に好ましいと記載されている他のジフェノール、特に22ビスプロパンを、ジフェノールの合計モルに対し15モルまで有するビスフェノールAのポリカーボネートである。芳香族ポリエステルカーボネートの調製のための芳香族ジカルボン酸ジハライドは、好ましくはイソフタル酸、テレフタル酸、ジフェニルエーテル44ジカルボン酸およびナフタレン26ジカルボン酸の二酸ジクロライドである。イソフタル酸とテレフタル酸の二酸ジクロライドの比1:20~20:1の混合物が特に好ましい。カルボン酸ハライド、好ましくはホスゲンも、ポリエステルカーボネートの調製において二官能の酸誘導体として同時使用される。芳香族ポリエステルカーボネートの調製に使用できる連鎖停止剤は、既に前述のモノフェノールに加えて、そのクロロカルボン酸エステル、および芳香族モノカルボン酸の酸クロライドであり、それらはC1~C22アルキル基で、またはハロゲン原子、並びに脂肪族C2~C22モノカルボン酸クロライドで任意に置換され得る。連鎖停止剤の量は、フェノール系連鎖停止剤の場合は、ジフェノールのモルに対し、またモノカルボン酸クロライド系連鎖停止剤の場合は、ジカルボン酸ジクロライドのモルに対して、いずれの場合も01~10モルである。芳香族ポリエステルカーボネートも組み込まれた芳香族ヒドロキシカルボン酸を含有し得る。芳香族ポリエステルカーボネートは、既知の方法で直鎖および分岐され得るこれに関しては、ドイツ特許出願公開OS第2940024号公報および同OS第3007934号公報参照。使用され得る枝分かれ剤は、例えばトリメシン酸トリクロライド、シアヌール酸トリクロライド、3344ベンゾフェノンテトラカルボン酸テトラクロライド、1458ナフタレンテトラカルボン酸テトラクロライドまたはピロメリット酸テトラクロライドのような3官能以上のカルボン酸クロライド使用されるジカルボン酸ジクロライドに対して001~10モル、またはフロログルシノール、46ジメチル246トリヘプト2エン、44ジメチル246トリヘプタン、135トリベンゼン、111トリエタン、トリフェニルメタン、22ビス44ビスシクロヘキシルプロパン、24ビスフェノール、テトラメタン、26ビス4メチルフェノール、22プロパン、テトラメタンおよび14ビス44ジヒドロキシトリフェニルメチルベンゼンのような3官能以上のフェノール使用されるジフェノールに対して001~10モルである。フェノール系枝分かれ剤は、反応容器にジフェノールと共に最初に導入でき、酸クロライド系枝分かれ剤は、酸ジクロライドと一緒に導入できる。熱可塑性芳香族ポリエステルカーボネート中のカーボネート構造単位の含量は、所望の通りに変えることができる。カーボネート基の含量は、エステル基とカーボネート基の合計に対して、好ましくは100モルまで、特に80モルまで、特に好ましくは50モルまでである。芳香族ポリエステルカーボネートのエステルおよびカーボネート含量はいずれも、重縮合物中に塊の形態かまたはランダムに分布され得る。芳香族ポリカーボネートおよび芳香族ポリエステルカーボネートの相対溶液粘度ηrelは、118~14の範囲、好ましくは122~13である塩化メチレン溶液100mL中のポリカーボネートまたはポリエステルカーボネート05gの溶液について25°Cで測定した値。熱可塑性芳香族ポリカーボネートおよびポリエステルカーボネートは、単独でまたは互いの所望の混合物で使用できる。成分Bゴム変性グラフトポリマーBは、B11および/またはB12に係るモノマーのランダムポリマーと、B11および/またはB12のランダムポリマーとグラフト化されたゴムB2を含有している。ここで、Bの調製は、米国特許第3243481号公報、同第3509237号公報、同第3660535号公報、同第4221833号公報および同第4239863号公報に記載の如く、バルク重合法、溶液重合法またはバルク懸濁重合法により既知の方法で行なわれる。モノマーB11の例は、スチレン、αメチルスチレン、pメチルスチレンやpクロロスチレンのような核にハロゲンまたはアルキルで置換されたスチレン、およびメチルメタクリレート、nブチルアクリレートおよびtブチルアクリレートのようなアクリル酸C1~C8アルキルエステルである。モノマーB12の例は、アクリロニトリルやメタクリロニトリルのような不飽和ニトリル、メチルメタクリレート、nブチルアクリレートおよびtブチルアクリレートのようなアクリル酸C1~C8アルキルエステル、および無水マレイン酸やNフェニルマレイミドのような不飽和カルボン酸の誘導体無水物およびイミドあるいはそれらの混合物である。好ましいモノマーB11は、スチレン、αメチルスチレンおよび/またはメチルメタクリレートであり、好ましいモノマーB12は、アクリロニトリル、無水マレイン酸および/またはメチルメタクリレートである。特に好ましいモノマーは、B11スチレンとB12アクリロニトリルである。ゴム変性グラフトポリマーBに好適なゴムB2は、例えば、ジエンゴム、EPMゴムすなわち、エチレン/プロピレンおよび任意にジエンをベースとするゴム、およびアクリレートゴム、ポリウレタンゴム、シリコーンゴム、クロロプレンゴムおよびエチレン/酢酸ビニルゴムである。好ましいゴムB2は、成分B2のガラス転移温度が10°C以下、好ましくは-10°C以下である場合、ジエンゴム例えば、ブタジエン系、イソプレン系などまたはジエンゴムもしくはジエンゴムのコポリマーの混合物あるいはそれらと更に共重合可能なモノマー例えば、B11およびB12との混合物である。単一のポリブタジエンゴムが特に好ましい。必要に応じ、そして成分B2のゴム特性がそれによって損傷を受けないのであれば、成分Bは、少量の、通常はB2に対して5重量未満、好ましくは2重量未満の架橋作用を生じるエチレン性不飽和モノマーを更に含有することもある。架橋作用を生じさせるそのようなモノマーの例は、アルキレンジオールジアクリレート、ポリエステルジアクリレート、ジビニルベンゼン、トリビニルベンゼン、トリアリルシアヌレート、アリルアクリレート、ジアリルマレートおよびジアリルフマレートである。ゴム変性グラフトポリマーBは、B11のモノマー50~99重量部、60~95重量部とB12のモノマー1~50重量部、好ましくは5~40重量部の混合物50~99重量部、好ましくは65~98重量部、特に好ましくは75~95重量部を、ゴム成分B21~50重量部、好ましくは2~35重量部、特に好ましくは5~25重量部の存在下でグラフト重合することによって得られる。グラフト重合は、バルク重合法、溶液重合法またはバルク懸濁重合法によって行なわれる。ゴム変性グラフトポリマーBの調製において、ゴム成分B2は、モノマーB11および/またはB12の混合物中でのグラフト重合前に、溶解した形態であることが必須である。そのため、ゴム成分B2は、B11および/またはB12中の溶液が得られなくなるほど高度に架橋してはならず、またはB2は、グラフト重合の出発時に既に別々の粒子の形態であってはいけない。Bの製品特性にとって重要なB2の粒子の形態や高度の架橋は、グラフト重合経路でのみ展開されるこれに関しては、ウルマン著、エンサイクロペディーデルテクニッシェンヘミー、第19巻、第284頁以降、第4版1980年参照。B11およびB12のランダムコポリマーの一部は、通常、ゴムB2上またはその中にグラフト化されたポリマーB中に存在する。このグラフトコポリマーは、ポリマーB中で別々の粒子を形成する。B11およびB12のコポリマーにまたはその中にグラフト化されたコポリマーのB11とB12の合計コポリマー中での含量-すなわち、グラフト化収率=実際にグラフト化されたグラフト化モノマーと使用された合計グラフト化モノマーとの重量比×100、で表す-は、2~40、好ましくは3~30、特に好ましくは4~20でなければならない。得られるグラフト化ゴム粒子の平均粒子直径電子顕微鏡写真において計数することで決定されるものは、05~5μm、好ましくは08~25μmの範囲である。バルク重合によって調製されるグラフトポリマーに加えて、本発明の成形用組成物は、乳化重合によって調製されるグラフトポリマーも含み得る。グラフトポリマーの説明は、好ましくはバルク重合で調製されたものにも該当するが、それらは乳化重合を用いて調製される。エマルショングラフトポリマー中のグラフトベースの平均粒子直径d50値は、一般には005~5μm、好ましくは010~05μm、特に好ましくは020~040μmである。グラフトベースのゲル含量は、少なくとも30重量、好ましくは少なくとも40重量である。ABSグラフトポリマーは、特に好ましくはエマルショングラフトポリマーである。バルク重合を用いて調製される本発明の成分Bに係るグラフトポリマーと、乳化重合を用いて調製されるグラフトポリマーとの重量比は、100:0~50:50、好ましくは80:20~60:40である。成分C成分Cは、1以上の熱可塑性ビニルポリマーC1および/またはポリアルキレンテレフタレートC2を含有する。好適なビニルポリマーC1は、ビニル芳香族類、ビニルシアン化物不飽和ニトリル、アクリル酸C1~C8アルキルエステル、不飽和カルボン酸、および不飽和カルボン酸の誘導体例えば、無水物およびイミドなどより成る群からの少なくとも1のモノマーのポリマーである。特に好適なポリマーは、C11ビニル芳香族類および/または核で置換されたビニル芳香族類例えば、スチレン、αメチルスチレン、pメチルスチレンおよびpクロロスチレンなどおよび/またはメタクリル酸C1~C8アルキルエステル例えば、メチルメタクリレートおよびエチルメタクリレートなど50~99重量部、好ましくは60~80重量部と、C12アクリロニトリルおよびメタクリロニトリルのようなビニルシアン化物不飽和ニトリルおよび/またはアクリル酸C1~C8アルキルエステル例えば、メチルメタクリレート、nブチルアクリレートおよびtブチルアクリレートなどおよび/またはマレイン酸のような不飽和カルボン酸および/または不飽和カルボン酸の誘導体例えば、無水物およびイミド例えば、無水マレイン酸およびNフェニルマレイミド1~50重量部、好ましくは20~40重量部から成るである。ポリマーC1は、樹脂様で、熱可塑性であり、かつゴムを含まない。C11スチレンとC12アクリロニトリルのコポリマーが特に好ましい。C1のポリマーは既知であり、遊離基重合によって、特に乳化重合、懸濁重合、溶液重合またはバルク重合によって調製できる。ベンゼン、22ビスプロパン、24ジヒドロキシ1133テトラメチルシクロブタン、22ビスプロパンおよび22ビスプロパンを20モルまで、好ましくは10モルまで含有し得るドイツ特許出願公開OS第2407674号公報、同第2407776号公報および同第2715932号公報。ポリアルキレンテレフタレートは、例えば、ドイツ特許出願公開OS第1900270号公報および米国特許第3692744号明細書に記載の、3価もしくは4価アルコールまたは3塩基性もしくは4塩基性カルボン酸を比較的少量組み込むことによって枝分かれできる。好ましい枝分かれ剤の例は、トリメシン酸、トリメリット酸、トリメチロールエタンおよびプロパン、並びにペンタエリスリトールである。特に好ましいポリアルキレンテレフタレートは、テレフタル酸およびその反応性誘導体例えば、そのジアルキルエステルとエチレングリコールおよび/またはブタン14ジオールのみから調製されたもの、およびこのポリアルキレンテレフタレートの混合物である。ポリアルキレンテレフタレートの混合物は、ポリエチレンテレフタレートを1~50重量、好ましくは1~30重量、そしてポリブチレンテレフタレートを50~99重量、好ましくは70~99重量含有している。好ましく使用されるポリアルキレンテレフタレートは、一般に、固有粘度04~15dL/g、好ましくは05~12dL/gを有する。ここで、固有粘度はフェノール/oジクロロベンゼン重量部比1:1中、25°Cにおいてウベローデ粘度計で測定される。ポリアルキレンテレフタレートは、既知の方法で調製できる例えば、クンシュトストッフハンドブッフ、第VIII巻、第695頁以降、カールハンサーフェルラーク、ミュンヘン1973年。成分D成分Dは、式Iのリン化合物である。式中、R1、R2、R3およびR4は、上述の意味を表す。好ましくはR1、R2、R3およびR4は、互いに独立して、C1~C4アルキル、フェニル、ナフチルまたはフェニルC1~C4アルキルを表す。芳香族基R1、R2、R3およびR4は、更にハロゲンおよび/またはアルキル基、好ましくは塩素、臭素および/またはC1~C4アルキルで置換され得る。特に好ましいアリール基は、クレシル、フェニル、キシレニル、プロピルフェニルまたはブチルフェニル、およびその対応する臭素化および塩素化誘導体である。式I中、Xは、炭素数6~30の単核または多核の芳香族基を表す。これは、式IIのジフェノールから誘導される。好ましいジフェノールは、例えば、ジフェニルフェノール、ビスフェノールA、レゾルシノールまたはヒドロキノン、またはそれらの塩素化もしくは臭素化誘導体である。式I中、nは、互いに独立して、0または1であり、好ましくはnは1である。Nは、0~30の値、好ましくは平均値03~20、特に好ましくは05~10、特に05~6を表す。式Iaの化合物も好ましいリン化合物である。式中、R1、R2、R3およびR4、nおよびNは、前記式Iの場合に示した意味を表し、R5およびR6は、互いに独立して、C1~C4アルキル、好ましくはメチル、またはハロゲン、好ましくは塩素および/または臭素を表し、Yは、C1~C7アルキリデン、C1~C7アルキレン、C5~C12シクロアルキレン、C5~C12シクロアルキリデン、O、S、SOまたはCOを表し、そしてqは、0または1もしくは2の数を表し、およびYは、好ましくはC1~C7アルキリデン、特にイソプロピリデンまたはメチレンを表す。式Iaにおける以下の基は、式I中の基Xに対応する。モノホスフェートN=0、オリゴホスフェートN=1~30またはモノホスフェートとオリゴホスフェートとの混合物が、本発明の成分Dとして使用できる。化合物Dは、好ましくは本発明の成形用組成物中に、式Iの少なくとも1のモノリン化合物10~90重量、好ましくは12~40重量と、式Iの少なくとも1のオリゴリン化合物10~90重量、好ましくは60~88重量いずれもリン化合物の合計量に対する量との混合物として存在し、前記混合物は、平均N値03~20、好ましくは05~10、特に好ましくは05~6を有する。式Iのモノリン化合物は、特に、トリブチルホスフェート、トリスホスフェート、トリスホスフェート、トリフェニルホスフェート、トリクレシルホスフェート、ジフェニルクレシルホスフェート、ジフェニルオクチルホスフェート、ジフェニル2エチルクレシルホスフェート、トリホスフェート、ハロゲン置換されたアリールホスフェート、メチルホスホン酸ジメチルエステル、メチルホスホン酸ジフェニルエステル、フェニルホスホン酸ジエチルエステル、トリフェニルホスフィンオキサイドまたはトリクレシルホスフィンオキサイドである。特定の用途において、特に高い耐燃性要求が課される場合には、8重量以上、好ましくは85~17重量部のリン化合物Dの含量が必要である。成分Dに係るリン化合物は、既知であるか例えば、欧州特許出願公開第363608号公報および同第640655号公報参照、または既知の方法例えば、ウルマン著、エンサイクロペディーデルテクヒッシェンヘミー、第18巻、第301頁以降、1979年;ホウベンヴェイル著、メトーデンデルオルガニッシェンヘミー、第12/1巻、第43頁;バイルシュタイン第6巻、第177頁と類似の方法で調製できる。成分Eフッ素化ポリオレフィンEは、高分子量でかつ-30°Cを超え、大抵は100°Cを超えるガラス転移温度、好ましくは65~76重量、特に70~76重量のフッ素含量そして平均粒子直径d50005~1000μm、好ましくは008~20μmを有する。一般に、フッ素化ポリオレフィンEは、12~23g/cm3の密度を有する。好ましいフッ素化ポリオレフィンEは、ポリテトラフルオロエチレン、ポリビニリデンフルオライド、そしてテトラフルオロエチレン/ヘキサフルオロプロピレンおよびエチレン/テトラフルオロエチレンコポリマーである。フッ素化ポリオレフィンは、公知であるシルトクネヒト著ビニルアンドリレイテッドポリマーズ、ジョンワイリーアンドサンズインコーポレイテッド、ニューヨーク、1962年、第484~494頁;ウォール著フルオロポリマーズ、ワイリーインターサイエンス、ジョンワイリーアンドサンズインコーポレイテッド、ニューヨーク、第13巻、1970年、第623~654頁;モダーンプラスティックスエンサイクロペディア、1970~1971年、第47巻、第10A号、1970年10月、マクグローヒルインコーポレイテッド、ニューヨーク、第134および774頁;モダーンプラスティックスエンサイクロペディア、1975~1976年、1975年10月、第52巻、第10A号、マクグローヒルインコーポレイテッド、ニューヨーク、第27、28および472頁、および米国特許第3671487号明細書、同第3723373号明細書および同第3838092号明細書参照。フッ素化ポリオレフィンEは、既知の方法、すなわち例えば、遊離基を形成する触媒例えば、ナトリウムペルオキシジスルフェート、カリウムペルオキシジスルフェートまたはアンモニウムペルオキシジスルフェートを含む水性媒体中、7~71kg/cm2の圧力下、0~200°Cの温度、好ましくは20~100°Cの温度でのテトラフルオロエチレンの重合により調製できる。更なる詳細については、米国特許第2393967号公報参照使用形態に依存して、この材料の密度は、12~23g/cm3であり得、また平均粒子寸法は、05~1000μmであり得る。本発明によれば、好ましいフッ素化ポリオレフィンEは、平均粒子直径005~20μm、好ましくは008~10μmおよび密度12~19g/cm3のテトラフルオロエチレンポリマーであり、テトラフルオロエチレンポリマーEのエマルションとグラフトポリマーBのエマルションとの凝集混合物の形態で好ましく用いられる。粉末の形態で使用できる好適なフッ素化ポリオレフィンEは、平均粒子直径100~1000μmおよび密度20g/cm3~23g/cm3のテトラフルオロエチレンポリマーである。BとEの凝集混合物を調製するために、グラフトポリマーBの水性エマルションラテックスは、最初にテトラエチレンポリマーEの細かく分割されたエマルションと混合される。ここで、好適なテトラフルオロエチレンポリマーエマルションは、固形分30~70重量、特に50~60重量、好ましくは30~35重量である。成分Bの説明に記載の量は、グラフトポリマーとフッ素化ポリオレフィンとの凝集混合物におけるグラフトポリマーの含量を包含することがある。エマルション混合物中のグラフトポリマーBとテトラフルオロエチレンポリマーEとの当量比は、95:5~60:40である。エマルション混合物は、その後、既知の方法で、例えば、噴霧乾燥、凍結乾燥または別の無機もしくは有機塩、酸または塩基、またはアルコールもしくはケトンのような水混和性有機溶媒の添加による凝集によって、好ましくは20~150°C、特に50~100°Cの温度において凝集される。必要に応じて、生成物を50~200°C、好ましくは70~100°Cで乾燥することもある。好適なテトラフルオロエチレンポリマーエマルションは、市販の製品であって、例えば、デュポン社からテフロン登録商標30Nとして入手可能である。本発明の成形用組成物は、潤滑剤や離型剤、核形成剤、静電気防止剤、安定化剤、および染料および顔料のような通常使用されている添加物を少なくとも1つ含有し得る。本発明の成形用組成物は、非常に細かく分割された無機粉末も50重量部まで、好ましくは20重量部、特に05~10重量部の量で更に含み得る。非常に細かく分割された無機化合物は、周期表の主要分類1~5または副分類1~8、好ましくは主要分類2~5または副分類4~8、特に好ましくは主要分類3~5または副分類4~8の1以上の金属と、酸素、硫黄、ホウ素、リン、炭素、窒素、水素およびケイ素から成る群より選択される少なくとも1の元素との化合物である。好ましい化合物は、例えば、酸化物、水酸化物、水含有酸化物、硫酸塩、亜硫酸塩、硫化物、炭酸塩、カーバイド、硝酸塩、亜硝酸塩、窒化物、ホウ酸塩、ケイ酸塩、リン酸塩、水素化物、亜リン酸塩またはホスホン酸塩である。好ましい非常に細かく分割された無機化合物は、例えば、TiN、TiO2、SnO2、WC、ZnO、Al2O3、AlO、ZrO2、Sb2O3、SiO2、酸化鉄、Na2SO4、BaSO4、酸化バナジウム、ホウ酸亜鉛、およびケイ酸アルミニウム、ケイ酸マグネシウムおよび1次元、2次元および3次元ケイ酸塩のようなケイ酸塩である。混合物およびドーピングされた化合物も使用できる。この非常に小さな粒子は、ポリマーとのより優れた相溶性を達成するために、表面を有機分子で更に改質することもできる。疎水性または親水性表面がこの方法で得られる。平均粒子直径は、200nm未満、好ましくは150nm未満、特に1~100nmである。粒子寸法および粒子直径は、常に、ダブリューショルタンら著、コロイドツァイトシュリフトウントツァイトシュリフトフュールポリマー2501972年、第782~796頁の方法によって、超遠心分離測定により決定される平均粒子直径d50を意味する。無機化合物は、粉末、ペースト、ゾル、分散体または懸濁液の形態であり得る。粉末は、分散体、ゾルまたは懸濁液からの沈降により得られる。粉末は、従来の方法で、例えば、成形用組成物の成分と非常に細かく分割された無機粉末との直接混練または押出によって熱可塑性物質中に組み込むことができる。好ましい方法は、例えば、防炎性添加物、他の添加物、モノマー、溶媒、成分A中でのマスターバッチの調製、あるいはグラフトゴムの分散体と、非常に細かく分割された無機物質の分散体、懸濁液、ペーストまたはゾルとの同時沈降である。本発明の成形用組成物は、場合により共同作用を発揮する別の防炎加工剤を、成形用組成物の総量に対して35重量まで含有することができる。例として挙げられる別の防炎加工剤は、デカブロモビスフェニルエーテルおよびテトラブロモビスフェノールのような有機ハロゲン化合物、アンモニウムブロマイドのような無機ハロゲン化合物、メラミンおよびメラミンホルムアルデヒド樹脂のような窒素化合物、MgおよびAlヒドロキサイドのような無機ヒドロキサイド化合物、および酸化アンチモン、バリウムメタボレート、ヒドロキソアンチモネート、酸化ジルコニウム、水酸化ジルコニウム、酸化モリブデン、アンモニウムモリブデート、ホウ酸亜鉛、ホウ酸アンモニウムおよび酸化錫並びにシロキサン化合物のような無機化合物である。成分A~Eおよび場合により安定化剤、染料、顔料、潤滑剤および離型剤、核形成剤および静電気防止剤のような更に既知の添加物を含む本発明の成形用組成物は、特定の成分を既知の方法で混合し、そしてその混合物を、内部ニーダー、押出機および2軸押出機のような通常使用される装置において200°C~300°Cの温度で溶融コンパウンド化および溶融押出に付することによって調製される。ここで、成分Eは、前記凝集混合物の形態で用いられる。別個の成分の混合は、連続しておよび同時に、特に約20°C室温および高温の両方で、既知の方法で行なうことができる。この優れた耐燃性、良好な加工性および非常に良好な機械特性特に、その顕著な剛性に基づいて、本発明の熱可塑性成形用組成物は、全ての種類の成形物品、特に高い耐破壊性要求を有するものの製造に適している。本発明の成形用組成物は、全ての種類の成形物品の製造に使用できる。特に、成形物品は、射出成形によって製造できる。製造できる成形物品の例は、例えば、ジューサー、コーヒーメーカーおよびミキサーのような家庭用用途、またはモニター、プリンターまたはコピー機のような事務用機器に関するあらゆる種類のハウジング部品、あるいは建築分野におけるカバーシートおよび自動車分野に関する部品である。これは、非常に優れた電気特性を有するので、電気工学分野にも使用できる。本発明の成形用組成物は、例えば、以下の成形物品の製造または成形品にも使用できる。1.列車用室内建具類2.ハブキャップ3.小型変圧器を含む電気部品用のハウジング4.データ伝達および移送用の装置のためのハウジング5.医療目的用のハウジングおよびライニング6.通信部品およびそのためのハウジング7.子供用のおもちゃの車体8.平坦な壁構成要素9.安全装置用のハウジング10.リアスポイラー11.断熱輸送容器12.小動物の囲いまたは保護のための装置13.サニタリーおよび風呂付属品のための成形品14.換気孔のためのカバー格子15.庭および備品納屋のための成形品16.園芸部品用のハウジング加工のもう一つの様式は、予め製造されたシートまたはフィルムからの加熱成形による成形物品の製造である。従って、本発明は、あらゆる種類の成形物品の製造のための本発明の成形用組成物、好ましくは前記のものや、本発明の成形用組成物から作られる成形物品の使用も提供する。実施例成分AA.1相対溶液粘度1272のビスフェノールA系直鎖ポリカーボネート。ここで、粘度は、溶媒としての塩化メチレン中、25°Cにおいて05g100mLの濃度で測定した。A.2相対溶液粘度1202のビスフェノールA系直鎖ポリカーボネート。ここで、粘度は、溶媒としての塩化メチレン中、25°Cにおいて05g100mLの濃度で測定した。成分BB.1バルク重合法で調製される、スチレンとアクリロニトリルとの比73:27のコポリマー84重量部の、架橋ポリブタジエンゴム16重量部へのグラフトポリマー。B.2比較エマルション重合法で調製される、スチレンとアクリロニトリルとの比73:27のコポリマー40重量部の、架橋ポリブタジエンゴム60重量部へのグラフトポリマー平均粒子直径d50=028μm。成分Cスチレン/アクリロニトリル重量比72:28および限界粘度ジメチルホルムアミド中、20°Cで測定したもの055dL/gのスチレン/アクリロニトリルコポリマー。成分DD.1比較としてのトリフェニルホスフェートTPP。D.2mフェニレンビスアクゾ社製フィロールフレックスRDPとトリフェニルホスフェートTPPとの重量比3:1の混合物。D.3mフェニレンビス、アクゾ社製フィロールフレックスRDP。成分E水中の前記成分BのSANグラフトポリマーエマルションと、水中のテトラフルオロエチレンポリマーエマルションとの凝集混合物としてのテトラフルオロエチレンポリマー。グラフトポリマーBとテトラフルオロエチレンポリマーEとの重量比は、90重量:10重量である。テトラフルオロエチレンポリマーエマルションは、固形分60重量であり、平均粒子直径は、005~05μmである。SANグラフトポリマーエマルションは、固形分34重量および平均ラテックス粒子直径d50=028μmである。Eの調製テトラフルオロエチレンポリマーデュポン社製テフロン30Nのエマルションを、SANグラフトポリマーBのエマルションと混合し、その混合物を、フェノール酸化防止剤をポリマー固形分に対し18重量用いて安定化する。混合物を、硫酸マグネシウム水溶液エプソム塩と酢酸を用いて85~95°CにおいてpH4~5で凝集させ、濾過して、残渣を、電解質を事実上含まなくなるまで洗浄し、その後、遠心分離により水を殆どなくした後、100°Cで粉末まで乾燥する。次に、この粉末は、前記装置内で別の成分とコンパウンド化することができる。本発明の成形用組成物の調製および試験成分を3リッターの内部ニーダーで混合する。アーブルグ270E型射出成形機により、260°Cで成形物品を製造する。ヴァイキャットB熱撓み温度は、寸法80×10×4mm3の棒により、DIN53460ISO306に従って決定する。引張弾性率は、DIN53457/ISO527により決定する。破断時の伸びは、ISO527により決定する。溶接シーム強度を決定するために、DIN53453に従って、寸法170×10×4mmの射出成形試験片の溶接線における両側面で衝撃強度を測定する加工温度260°C。重量損失は、顆粒について、熱分解分析装置TGAで決定する。測定条件:動力学、加熱速度10K/分。不活性ガスとしての窒素。280°Cでの値を、揮発成分含量や加工中の安定性の測度として使用する。加工中の安定性を決定するには、寸法80×10×4mm3の試験片を260°C、280°Cおよび300°Cで更に製造する。加工中の安定性は、表面の品質から評価する。本発明の実施例1、3および5は、破断時の伸びや溶接シーム強度のような機械特性の明らかな改善、より高い弾性率およびかなり高い加工中の安定性を示している。このこと自身は、試験片における280°Cでの低い重量損失TGAと表面欠陥が殆どないことにも現れている。ABS塊成分BとエマルションABS成分Eを介して導入されたものの両者を含むポリカーボネート-ABS成形用組成物は、ここでは、特に均衡のとれた特性の組み合わせを表している。